(57)【要約】【課題】本発明は、シュリンク包装体の美粧性を損ねることなく、被包装物の変色、退色を抑制できる変退色防止包装用シュリンクフィルムの提供を課題とする。【解決手段】無機系の紫外線カット剤が配合された紫外線遮蔽層と、少なくとも一方の表層からなり、前記紫外線遮蔽層における紫外線カット剤の配合割合（重量％）が、前記表層における紫外線カット剤の配合割合（重量％）よりも高いことを特徴とする変退色防止包装用シュリンクフィルム。【選択図】図１
2015196526.tif 000002
【特許請求の範囲】
【請求項１】
無機系の紫外線カット剤が配合された紫外線遮蔽層と、少なくとも一方の表層からなり、前記紫外線遮蔽層における紫外線カット剤の配合割合（重量％）が、前記表層における紫外線カット剤の配合割合（重量％）よりも高いことを特徴とする変退色防止包装用シュリンクフィルム。
【請求項２】
ヘイズ（ＪＩＳ  Ｋ７１０５（１９８１））が１０％以下であり、前記表層側から測定したグロス（ＪＩＳ  Ｚ８７４１（１９９７））が１２５％以上であることを特徴とする請求項１記載の変退色防止包装用シュリンクフィルム。
【請求項３】
波長３５０ｎｍの光線透過率が６０％以下であることを特徴とする請求項１または２のいずれかに記載の変退色防止包装用シュリンクフィルム。
【請求項４】
前記表層における紫外線カット剤の配合割合が０〜１重量％であることを特徴とする請求項１乃至３のいずれかに記載の変退色防止包装用シュリンクフィルム。
【請求項５】
前記紫外線カット剤が、１ｍ２あたり０．１〜１ｇ配合されていることを特徴とする請求項１乃至４のいずれかに記載の変退色防止包装用シュリンクフィルム。
【請求項６】
前記紫外線遮蔽層における紫外線カット剤の配合割合が、１〜４０重量％であることを特徴とする請求項１乃至５のいずれかに記載の変退色防止包装用シュリンクフィルム。
【請求項７】
前記紫外線カット剤が、平均粒径０．１μｍ以下の無機粒子であることを特徴とする請求項１乃至６記載のいずれかに記載の変退色防止包装用シュリンクフィルム。
【請求項８】
書籍の包装用途に用いられることを特徴とする請求項１乃至７のいずれかに記載の変退色防止包装用シュリンクフィルム。
【請求項９】
請求項１乃至８のいずれかに記載された変退色防止包装用シュリンクフィルムにて、被包装物全体が覆われていることを特徴とする変退色防止包装体。
【発明の詳細な説明】
【技術分野】
【０００１】
本発明は、変退色防止包装用シュリンクフィルムに関する。尚、「変退色防止包装」とは、被包装物が変色したり、退色したりすることを防止する包装を意味する。
【背景技術】
【０００２】
ケースに入ったＤＶＤやＣＤ、コミック本や単行本などの包装には、しばしば熱によって収縮するシュリンクフィルムが用いられている。
特許文献１は、売り上げリーフレットを差し込んだ書籍とシュリンクフィルム（特許文献１における「包装用フィルム」）からなる書籍包装物に関する発明である。該発明は、シュリンクフィルムを破らなくても、売り上げリーフレットを書籍から取り出すことができるよう、書籍の上端面に開口部を残してシュリンク包装することを特徴とする。
【０００３】
特許文献２は、ＤＶＤやＣＤを収納したプラスチックケースのような直方体形状の物品がシュリンクフィルム（特許文献２における「熱収縮性フィルム」）によって包装されたシュリンク包装体に関する発明である。当該文献には、シュリンク包装体はタイトな仕上がりで美粧性に優れるが、シュリンクフィルムが被包装物に密着している為、開封し難いという課題があること、これを解決するためにシュリンクフィルムの特定の位置に開封用傷痕列を設ければよいことが開示されている。
特許文献３は、コミック本等のスリーブ包装に適したシュリンクフィルムに関する発明である。透明性、光沢性、包装仕上がり性、溶断シール性に優れたシュリンクフィルムを得るために、特定倍率でチューブラー延伸を行った後に、縦方向に延伸することを特徴とする。
【先行技術文献】
【特許文献】
【０００４】
【特許文献１】特開平０５−３３８３７６
【特許文献２】特開２００７−２１０６１７
【特許文献３】特開２０１１−１２１３３３
【発明の概要】
【発明が解決しようとする課題】
【０００５】
コミック本や単行本等の書籍は、その表面に本のタイトルやイラスト等が印刷されている。またＤＶＤやＣＤの多くは、その収納ケースに、タイトルやアーティスト名、写真などが印刷されたリーフレットが、ケース外部から見えるように挿入されている。これらの印刷は、店頭で陳列されている間に蛍光灯の光や、窓から差し込む太陽光により退色するという問題があった。またコミック本や単行本等の書籍は、各ページ端面（図２におけるα）部分が黄色く変色するという問題もあった。
一定期間店頭に並べられた書籍は、一旦取次店へ返却され、別の商流で販売されることがある。返却された書籍のページ端面が黄変したり、表紙カバーが退色したりしている場合、別の商流で流通させる前に、書籍端面の変色した部分を削り取ったり、表紙カバーを新調したりして、再流通させている。
【０００６】
本発明者らは、このような紫外線による変色、退色の問題を、シュリンクフィルムによって改善できるのではないかと考え、紫外線カット剤を配合したシュリンクフィルムを製造した。その際、紫外線カット剤の種類によっては、シュリンク包装したフィルム表面に紫外線カット剤がブリードすることがあるので、ブリードアウト現象の起こらない無機系の紫外線カット剤を採用した。
得られたシュリンクフィルムは、紫外線カット性は担保されたが、透明性が劣り、表面光沢性も悪いものであった。このフィルムを用いてコミック本のシュリンク包装を行ったが、得られた包装体は美粧性において満足できるものではなかった。
【０００７】
本発明は、シュリンク包装体の美粧性を損ねることなく、被包装物の変色、退色を抑制できる変退色防止包装用シュリンクフィルムの提供を課題とする。詳しくは、透明性、表面光沢性が従来とほぼ同等でありながら、紫外線をカットできるシュリンクフィルムの提供を目的とする。
【課題を解決するための手段】
【０００８】
本発明者らは、透明性、表面光沢性が従来のシュリンクフィルムとほぼ同等でありながら、紫外線をカットできるシュリンクフィルムを得る方法について鋭意検討した。その結果、変退色防止包装用シュリンクフィルムを紫外線遮蔽層と表層の少なくとも２層のフィルムとし、紫外線遮蔽層における紫外線カット剤の配合割合を、表層における紫外線カット剤の配合量よりも高くすることにより、シュリンクフィルムに紫外線カット性能を付与し、尚且つ表面光沢の低下を抑えられることを見出し、本発明に至った。
【０００９】
即ち、本発明による上記課題を解決するための手段として、
無機系の紫外線カット剤が配合された紫外線遮蔽層と、少なくとも一方の表層からなり、前記紫外線遮蔽層における紫外線カット剤の配合割合（重量％）が、前記表層における紫外線カット剤の配合割合（重量％）よりも高いことを特徴とする変退色防止包装用シュリンクフィルムが提供され、
更に、ヘイズ（ＪＩＳ  Ｋ７１０５（１９８１））が１０％以下であり、前記表層側から測定したグロス（ＪＩＳ  Ｚ８７４１（１９９７））が１２５％以上であることを特徴とする前記変退色防止包装用シュリンクフィルムが提供され、
更に、波長３５０ｎｍの光線透過率が６０％以下であることを特徴とする前記変退色防止包装用シュリンクフィルムが提供され、
更に、前記表層における紫外線カット剤の配合割合が０〜１重量％であることを特徴とする前記変退色防止包装用シュリンクフィルムが提供され、
更に、前記紫外線カット剤が、１ｍ２あたり０．１〜１ｇ配合されていることを特徴とする前記変退色防止包装用シュリンクフィルムが提供され、
更に、前記紫外線遮蔽層における紫外線カット剤の配合割合が、１〜４０重量％であることを特徴とする前記変退色防止包装用シュリンクフィルムが提供され、
更に、前記紫外線カット剤が、平均粒径０．１μｍ以下の無機粒子であることを特徴とする前記変退色防止包装用シュリンクフィルムが提供される。
【００１０】
更にまた、書籍の包装用途に用いられることを特徴とする前記変退色防止包装用シュリンクフィルムが提供され、
前記変退色防止包装用シュリンクフィルムにて被包装物全体が覆われていることを特徴とする変退色防止包装体が提供される。
【発明の効果】
【００１１】
本発明の変退色防止包装用シュリンクフィルム（以下、必要に応じて「シュリンクフィルム」と略称する。）は、紫外線カット剤が配合されており、被包装物の変色、退色を抑制できる。また当該紫外線カット剤は無機系であり、フィルム表面にほとんどブリードアウトしない。そのため本発明のシュリンクフィルムは、表面がべとつくという問題がなく、更に紫外線カット性能が長期間にわたって継続する。また表層よりも紫外線遮蔽層に多くの紫外線カット剤が配されており、優れた紫外線カット性を備えながら、透明性、表面光沢にも優れる。そのため美粧性に優れたシュリンク包装を行うことができる。
本発明の変退色防止包装用シュリンクフィルムが備えるこのような性質（長期間の紫外線カット性、良好な透明性、表面光沢性等）は、売れ残った際に別の商流で販売される書籍の包装に、特に適している。長期間にわたって優れた性能を維持できるため、書籍の側面の黄変や、表紙カバーの退色を防止でき、別の商流で販売する前に、書籍端面を削り取ったり、表紙カバーを新調したりする必要がなくなる。
【図面の簡単な説明】
【００１２】
【図１】本発明の変退色防止包装用シュリンクフィルムの一実施形態における模式的断面図（ａ）、及び別の実施形態における模式的断面図（ｂ）である。
【図２】書籍の模式的斜視図である。
【発明を実施するための形態】
【００１３】
本発明の変退色防止包装用シュリンクフィルムは、少なくとも紫外線遮蔽層と表層とを備える。
【００１４】
［紫外線遮蔽層について］
紫外線遮蔽層は、熱可塑性樹脂に無機系の紫外線カット剤が添加された樹脂組成物よりなる。
該熱可塑性樹脂は、従来、シュリンクフィルムに用いられていたものであれば特に限定なく用いることができ、例えば低密度ポリエチレン、高密度ポリエチレン、直鎖状低密度ポリエチレン、ポリプロピレン、プロピレン−エチレン共重合体、プロピレン−エチレン−ブテン三元共重合体、ポリメチルペンテン、エチレン−酢酸ビニル共重合体、エチレン−ビニルアルコール共重合体、ポリアミド等を用いることができるが、燃焼時の安全性、収縮特性、透明性、価格等を考慮すれば、オレフィン系樹脂が適する。特に、低温収縮性、柔軟性の面から低密度ポリエチレン、高密度ポリエチレン、直鎖状低密度ポリエチレン等のポリエチレンが適する。尚、これらの樹脂を適宜ブレンドして用いることもできる。
【００１５】
紫外線遮蔽層に添加する紫外線カット剤は、無機系のものを用いる。有機系の紫外線カット剤は、フィルム表面にブリードアウトする為、時間の経過とともにフィルムがべたつく、紫外線カット性能が低下するといった問題が発生しやすい。
無機系の紫外線カット剤としては、酸化鉄、マグネタイト、酸化チタン、酸化亜鉛等、従来公知の紫外線カット剤を採用することができるが、カットできる紫外線領域の広い酸化亜鉛が好適である。紫外線カット剤は、分散性を高めるために、ステアリン酸カリウムやラウリン酸、シリコン油等により表面処理されたものが望ましい。また紫外線カット剤の平均粒径は、０．１μｍ以下が好ましく、特に０．０５μｍ以下が好ましい。平均粒径が大きいと、フィルムの透明性が損なわれる恐れがある。
紫外線遮蔽層における紫外線カット剤の配合割合（重量％）は、少なくとも一方の表層における紫外線カット剤の配合割合（重量％）よりも高ければ特に限定されないが、シュリンクフィルムの透明性を低下させることなく、十分な紫外線カット性能を得るためには１〜４０重量％であることが好ましく、特に４〜１０重量％であることが好ましい。該樹脂組成物における紫外線カット剤の配合割合が、１重量％未満であると紫外線カット性能を享受できなくなる恐れがあり、４０重量％を超えると透明性が低下する恐れがある。
【００１６】
［表層について］
図１は、本発明の変退色防止包装用シュリンクフィルムの一実施形態における模式的断面図（ａ）と、別の実施形態における模式的断面図（ｂ）である。本発明の変退色防止包装用シュリンクフィルムは、図１（ａ）に示すように、紫外線遮蔽層Ｃの一方に表層Ａを備える２層フィルムであってもよく、図１（ｂ）に示すような、紫外線遮蔽層Ｃの一方に表層Ａ、他方に表層Ｂを備える３層フィルムであっても良い。本発明のシュリンクフィルムは、少なくとも一方の表層における紫外線カット剤の配合割合が、紫外線遮蔽層Ｃにおける紫外線カット剤の配合割合よりも少ない。この紫外線カット剤の配合割合の少ない表層を、以下表層Ａとする。
【００１７】
表層Ａにおける紫外線カット剤の配合割合は、シュリンクフィルムの表面光沢を考慮すると、０もしくはそれに近いこと（１重量％以下、特に好ましくは０．５重量％以下）が好ましい。表層Ａにおける紫外線カット剤の配合割合が高くなると、フィルム表面の光沢が低下し、変退色防止包装用のシュリンクフィルムとして適さなくなる。またシュリンクフィルム全体の紫外線カット剤の配合割合が一定でも、表層Ａにおける紫外線カット剤の配合割合が０に近づくほど、シュリンクフィルムのヘイズは低下する。
一方、表層Ｂにおける紫外線カット剤の配合割合は、本発明では特定しないが、表層Ａと同程度であれば、シュリンク包装する際にフィルムの表裏を確認する必要がない。
表層Ａ及び表層Ｂを成す樹脂は特に限定されず、紫外線遮蔽層と同様、従来、シュリンクフィルムに用いられていたものを採用することができ、例えばオレフィン系樹脂を用いることができる。延伸適性、包装時のフィルム搬送性能等を考慮すると、プロピレン系樹脂が、特に適する。
【００１８】
［変退色防止包装用シュリンクフィルムについて］
本発明の変退色防止包装用シュリンクフィルムは、変退色防止の意匠性を低下させない為に、ヘイズ（ＪＩＳ  Ｋ７１０５（１９８１））が１０％以下、グロス（ＪＩＳ  Ｋ８７４１（１９９７））が１２５％以上であることが望ましい。ヘイズが１０％を超えると、被包装物表面の意匠性がシュリンクフィルムによって遮られる恐れがある。また変退色防止包装用シュリンクフィルムのグロスが１２５％よりも低いと、得られる包装体は表面光沢の乏しいものとなり、得られる包装体の意匠性を損なう。尚、ヘイズは８％以下が好ましく、特に４％以下が好ましい。また、グロスは１３５％以上が好ましく、１５０％以上が特に好ましい。
【００１９】
変退色防止包装用シュリンクフィルムの波長３５０ｎｍの光線の透過率（測定方法）は、６０％以下が好ましく、特に４５％以下が好ましく、更に４０％以下が好ましい。ＵＶカット性能を考慮すると３５０ｎｍの光線透過率は低い方が好ましいが、そのためには紫外線カット剤の添加量を増やす必要があり、フィルムのヘイズ低下を招く恐れがある。
変退色防止包装用シュリンクフィルム１ｍ２あたりの紫外線カット剤の配合量は、０．１〜１．０ｇが好ましく、特に０．２〜０．７ｇが好ましい。１ｍ２あたりの紫外線カット剤の配合割合が高すぎるとフィルムの透明性が低下し、少なすぎると紫外線カット性能が不足する。
３５０ｎｍにおける光線透過率、１ｍ２あたりの紫外線カット剤の配合量は、被包装物の種類、一般的な流通期間、販売環境等により、適宜決定すればよい。
【００２０】
本発明の変退色防止包装用シュリンクフィルムは、包装資材として必要な強度を維持するため、６μｍ以上であることが望ましく、溶断シール性、収縮特性を考慮すると３０μｍ以下、特に２０μｍ以下であることが好ましい。尚、該シュリンクフィルムにおける各層の厚さは特に限定されないが、紫外線カット性を考慮すると紫外線遮蔽層は３μｍ以上あることが望ましく、透明性の観点から１５μｍ以下、特に１０μｍ以下であることが好ましい。また表層Ａは、表面光沢を低下させない為に３μｍ以上であることが望ましい。表層Ｂの厚さは特に限定されないが、シュリンク包装する際にフィルムの表裏を気にせずに使用するためには、表層Ａと同じであることが望ましい。
以上、変退色防止包装用シュリンクフィルムが、遮蔽層と表層Ａからなる２層フィルムである場合、更に表層Ｂを備える３層フィルムである場合について説明したが、必要に応じて各層間に、バリア層、接着層等の他の層を設けることもできる。また、各層には滑剤、ブロッキング防止剤、帯電防止剤、防曇剤、酸化防止剤、光安定剤、核剤等の添加剤を適宜添加することができる。
【００２１】
［製法について］
本発明の変退色防止包装用シュリンクフィルムの製造方法は特に限定されず、公知の製膜方法にて、上述した熱可塑性樹脂をフィルム状に製膜した後、これを延伸して熱収縮性を付与することによって製造することができる。
公知の製膜方法として、紫外線遮蔽層用の熱可塑性樹脂と表層Ａ用の熱可塑性樹脂、必要に応じて表層Ｂ用の熱可塑性樹脂を、別々の押出機から一つの環状多層ダイに供給し、２層あるいは３層のチューブ状のフィルムに製膜する「インフレーション共押出法」、線状多層ダイに供給し、フラットなフィルムに製膜する「Ｔダイ共押出法」などを例示することができるが、これに限定されるものではない。
製膜されたフィルムを延伸する方法も特に限定されない。フィルムの製膜をインフレーション法により行う場合、チューブ状のフィルムをそのまま延伸するチューブラー延伸法を採用することができる。またフィルムをＴダイ共押出法により製膜した場合、フィルムの搬送速度を変化させて縦方向に延伸した後、フィルムの両側縁をクリップで挟持し横方向に延伸する逐次二軸延伸法、フィルムの両端をクリップで挟持して、縦横同時に延伸する同時二軸延伸法等を採用することができるが、これに限定されるものではない。フィルムの延伸倍率も特に限定されるものではなく、目標とする収縮率に併せて適宜決定すればよい。例えば、被包装物がコミック本の場合は、縦方向、横方向、共に３〜７倍程度延伸するとよい。
【００２２】
［変退色防止包装体について］
本発明の変退色防止包装用シュリンクフィルムを用いて、被包装物をシュリンク包装することにより、変退色防止包装体を得ることができる。
シュリンク包装の形態としては、上述した特許文献１に開示されたような、被包装物の上端面および下端面の中央部に開口部が形成されている「スリーブ包装」であっても良いが、この場合、書籍のページ端面が黄変する現象を十分に抑制することができない。そこで本発明ではシュリンク包装の好ましい形態として、シュリンクフィルムで被包装物である被包装物全体が覆われる形態を提案する。具体的には、シュリンクフィルムを円筒に成形しながら、当該筒内に被包装物を挿入し、前後を溶断シールし、その後フィルムを熱収縮させる「ピロー包装」、半折したシュリンクフィルム内に被包装物を挿入し、Ｌ字型のシールバーを用いて半折部以外の三方をシールする「Ｌ型包装」を提案するが、これに限定されるものではない。
【実施例】
【００２３】
以下、本発明の効果を実施例に基づき開示する。尚、フィルムの評価は以下の方法にて行った。
［透明性（ヘイズ）］
各シュリンクフィルムのヘイズを、株式会社村上色彩技術研究所製「ＨＭ−１５０」にて、ＪＩＳ  Ｋ７１０５に準拠して測定し、得られた値にてフィルムの透明性を評価する。尚、光源はＤ６５を用いた。
［表面光沢（グロス）］
各シュリンクフィルムを株式会社村上色彩技術研究所製「ＧＭ−２６ＰＲＯ」にて、ＪＩＳ  Ｚ８７４１に準拠して６０度鏡面光沢（グロス）を測定し、得られた値にてフィルムの表面光沢を評価する。
［紫外線カット性］
各シュリンクフィルムの波長３５０ｎｍの光線透過率を株式会社日立製作所製自記分光光度計「Ｕ−３５００」を用いて測定し、得られた値にてフィルムの紫外線カット性を評価する。
【００２４】
［実施例１］
密度９１９ｋｇ／ｍ３、ＭＦＲ０．９ｇ／１０ｍｉｎ（１９０℃にて測定）の直鎖状低密度ポリエチレン９４．６重量％と、紫外線カット剤（平均粒径０．０３５μｍの微粒子酸化亜鉛）５．４重量％とからなる樹脂組成物を紫外線遮蔽層用樹脂組成物とする。また密度９１９ｋｇ／ｍ３、ＭＦＲ０．９ｇ／１０ｍｉｎ（１９０℃にて測定）の直鎖状低密度ポリエチレンを表層用樹脂組成物とする。紫外線遮蔽層用樹脂組成物を一つの押出機に、表層用樹脂組成物を二つの押出機に供給し、各押出機から一つの線状の多層ダイに供給し、Ｔダイ共押出法にて、表層／紫外線遮蔽層／表層の３層フィルムを得る。次いで、該フィルムをテーブル二軸延伸機にて縦方向に５倍、横方向に５倍延伸し、本発明の変退色防止包装用シュリンクフィルムを得る。各層の樹脂組成、フィルム厚さ、各層の厚さ構成比、得られたフィルムの性能を表１に記す。
【００２５】
［比較例１］
紫外線遮蔽層用樹脂組成物に、紫外線カット剤を添加しないこと以外は実施例１と同様にして、比較のためのシュリンクフィルムを得る。得られたフィルムの性能等を表１に記す。
［比較例２］
表層用樹脂組成物に紫外線カット剤を添加すること以外は実施例１と同様にして、比較のためのシュリンクフィルムを得る。得られたフィルムの性能等を表１に記す。
【００２６】
［実施例２］
密度９００ｋｇ／ｍ３、ＭＦＲ２．２ｇ／１０ｍｉｎ（２３０℃にて測定）のプロピレン−エチレンランダム共重合体９４．６重量％と、紫外線カット剤（平均粒径０．０３５μｍの微粒子酸化亜鉛）５．４重量％とからなる樹脂組成物を紫外線遮蔽層用樹脂組成物とし、密度９００ｋｇ／ｍ３、ＭＦＲ２．２ｇ／１０ｍｉｎ（２３０℃にて測定）のプロピレン−エチレンランダム共重合体を表層用樹脂組成物とする以外は実施例１と同様にして本発明の変退色防止包装用シュリンクフィルムを得る。得られたフィルムの性能等を表１に記す。
【００２７】
［比較例３］
紫外線遮蔽層用樹脂組成物に、紫外線カット剤を添加しないこと以外は実施例２と同様にして比較のためのシュリンクフィルムを得る。得られたフィルムの性能等を表１に記す。
［比較例４］
表層用樹脂組成物に紫外線カット剤を添加すること以外は実施例２と同様にして、比較のためのシュリンクフィルムを得る。得られたフィルムの性能等を表１に記す。
【００２８】
【表１】
2015196526.tif 000003
【００２９】
実施例１の変退色防止包装用シュリンクフィルムと比較例１のシュリンクフィルムとを比較すると、実施例１のフィルムは紫外線（波長３５０ｎｍ）をカットしていることが確認できる。これは実施例２と比較例３とを比較することによっても確認できる。
また実施例１の変退色防止包装用シュリンクフィルムと比較例２のシュリンクフィルムとを比較すると、フィルム単位面積当たりの紫外線カット剤の重量が同じであっても、配合割合の高い層を設けることにより透明性の低下を抑え、紫外線カット性能を高められることが確認できる。更に、表層に紫外線カット剤を添加しないことにより表面光沢性の低下が抑制されることも確認できる。尚、これは実施例２と比較例４を比較することによっても確認できる。  
【００３０】
［実施例３］
紫外線遮蔽層用樹脂組成物として、ポリエチレンとポリプロピレンのブレンド物９８．２重量％と紫外線カット剤（平均粒径０．０３５μｍの微粒子酸化亜鉛）１．８重量％とからなる樹脂組成物を採用する。また表層用樹脂組成物としてポリプロピレンを採用する。紫外線遮蔽層用樹脂組成物と表層用樹脂組成物とを別の押出機に供給し、各押出機から一つの環状の多層ダイに供給してチューブ状のフィルムを製膜した後、チューブラー二軸延伸法にて縦方向に５倍、横方向に５倍延伸し、総厚さ１５μｍ、（表層／紫外線遮蔽層／表層＝２．６μｍ／９．８μｍ／２．６μｍ）の変退色防止包装用シュリンクフィルムを得る。得られたフィルムのヘイズは４．３％、グロスは１２０．３％であった。  
得られたフィルムを用いて、退色試験を行った。具体的には、得られたフィルムでコミック本全体をシュリンク包装し、蛍光灯下に３０日間放置した後、コミック本の表紙に印刷されたイラストの状態、コミック本各ページの端面の黄変を目視にて確認した。イラストの変色は確認されず、端面の黄変は極わずかに確認された。
【００３１】
［比較例５］
紫外線遮蔽層用樹脂組成物に紫外線カット剤を添加しないこと以外は、実施例３と同様にして、比較のためのシュリンクフィルムを得る。得られたフィルムのヘイズは３．４％、グロスは１２３．４％であった。
得られたフィルムを用いて、実施例３と同様にして退色試験を行った。コミック本の表紙に印刷されたイラストは退色が見られた。特に、蛍光ピンク色の退色が著しかった。またコミック本各ページ端面の黄変も著しかった。
【産業上の利用可能性】
【００３２】
以上、被包装物が書籍である場合を例示して本発明を詳細に説明したが、本発明はこれに限定されるものではない。例えば、刺繍の施された布帛、絵柄が印刷された布帛、これらの布帛から製造される布製品、染色された糸からなる織物、着色されたプラスチック製品、表面に印刷の施されたプラスチック製品、印刷の施されたカップや容器に入った物品、図柄や写真が印刷されたリーフレットの挿入されたＤＶＤやＣＤケース等々、変色や退色が疎まれる物品を包装する際に、好適に使用することができる。
【符号の説明】
【００３３】
１ａ、１ｂ            変退色防止包装用シュリンクフィルム
Ａ、Ｂ                表層
Ｃ                    紫外線遮蔽層
α                    書籍のページ端面
【図１】
2015196526.tif 000004
【図２】
2015196526.tif 000005